(57)【要約】  本開示は、ポリカルボン酸で中和される四級アミン化合物を含む水性組成物を提供する。該水性組成物は、セメント組成物中の粘土を不活性化し、ならびに、顔料分散系中の顔料を相溶化するためにとりわけ有用である。【特許請求の範囲】
【請求項１】
一般式（Ｉ）を有し、
［Ｒ１Ｒ２Ｒ３Ｒ４Ｎ＋］ｎ［Ｘ−］ｎ        （Ｉ）
式中、Ｒ１、Ｒ２、Ｒ３及びＲ４は、独立に、１個若しくはそれ以上のヒドロキシル基で場合によっては置換する場合がある２５個未満の炭素原子を有する直鎖状、分枝状若しくは環状、飽和若しくは不飽和の炭化水素鎖を表すか、又は、Ｒ１、Ｒ２及びＲ３は一緒に結合してそれらを有する窒素原子を含む環を形成し；
ｎは、１に等しい又はより大きい整数及び３０，０００の数平均の上限であり；並びに
Ｘはその提供体化合物がポリカルボン酸である対陰イオンである、
ハロゲン不含四級アミン化合物を含む水性組成物。
【請求項２】
前記Ｒ１、Ｒ２、Ｒ３及びＲ４が、独立に、場合によっては１個又はそれ以上のヒドロキシル基で置換される、２０個未満の炭素原子を有する直鎖状又は分枝状飽和炭化水素鎖を表する場合がある、請求項１に記載の水性組成物。
【請求項３】
前記Ｒ１Ｒ２Ｒ３Ｒ４Ｎ＋が、テトラメチルアンモニウム、テトラエチルアンモニウム、テトラプロピルアンモニウム、テトラ−ｎ−ブチルアンモニウム、エチルトリメチルアンモニウム、プロピルトリメチルアンモニウム、セチルトリメチルアンモニウム、テトラデシルトリメチルアンモニウム、１，６−ヘキサメチレンビス（トリメチルアンモニウム）、デカメチレン−ビス−（トリメチルアンモニウム）、（２−ヒドロキシエチル）トリメチルアンモニウム、（２−ヒドロキシエチル）トリエチルアンモニウム、（２−ヒドロキシエチル）トリプロピルアンモニウム、（２−ヒドロキシエチル）トリ−ｎ−ブチルアンモニウム、（２−ヒドロキシエチル）メチルジエチルアンモニウム、（２−ヒドロキシプロピル）トリメチルアンモニウム、（２−ヒドロキシプロピル）トリエチルアンモニウム、（３−ヒドロキシプロピル）トリメチルアンモニウム、（３−ヒドロキシプロピル）トリエチルアンモニウム、（４−ヒドロキシブチル）トリメチルアンモニウム、（４−ヒドロキシブチル）トリエチルアンモニウム、ジアリルジメチルアンモニウム、ビス（２−ヒドロキシエチル）ジメチルアンモニウム、ビス（２−ヒドロキシエチル）ジエチルアンモニウム、ビス（２−ヒドロキシプロピル）ジメチルアンモニウム、ビス（２−ヒドロキシプロピル）ジエチルアンモニウム、トリス（２−ヒドロキシエチル）メチルアンモニウム、トリス（２−ヒドロキシエチル）エチルアンモニウム、トリス（２−ヒドロキシプロピル）メチルアンモニウム、トリス（２−ヒドロクスプロピル（２−ｈｙｄｒｏｘｐｒｏｐｙｌ））エチルアンモニウム、トリス（２−ヒドロキシエチル）オクタデシルアンモニウム、テトラキス（ヒドロキシメチル）アンモニウム、テトラキス（メトキシメチル）アンモニウム、テトラキス（２−ヒドロキシエチル）アンモニウム及びテトラキス（２−ヒドロキシプロピル）アンモニウムである、請求項１に記載の水性組成物。
【請求項４】
前記ポリカルボン酸が、アクリル酸、（メタ）アクリル酸、マレイン酸、フマル酸及びイタコン酸から選択される不飽和単量体の重合体である、請求項１に記載の水性組成物。
【請求項５】
前記ポリカルボン酸が、アクリル酸、（メタ）アクリル酸、マレイン酸、フマル酸及びイタコン酸から選択される不飽和単量体と、ビニル又はオレフィンに基づく単量体との共重合体である、請求項１に記載の水性組成物。
【請求項６】
ｎが１００より大きい、請求項１に記載の水性組成物。
【請求項７】
前記式（Ｉ）を有するハロゲン不含四級アミン化合物が、水性組成物の総重量に基づき０．０１重量％ないし９９重量％の間の量で存在する、請求項１に記載の水性組成物。
【請求項８】
前記式（Ｉ）を有するハロゲン不含四級アミン化合物が、水性組成物の総重量に基づき３５重量％ないし５０重量％の間の量で存在する、請求項１に記載の水性組成物。
【請求項９】
セメント組成物の構成要素を請求項１に記載の式（Ｉ）のハロゲン不含四級アミン化合物を含む水性組成物と接触させる工程を含む、セメント組成物中の粘土の不活性化方法。
【請求項１０】
前記構成要素が、水硬性セメント結合剤か、粒質か、鉱物添加物か、高性能ＡＥ減水剤、抗空気抗力添加物又は流動化剤の最低１種を含む混合物かである、請求項９に記載の方法。
【請求項１１】
水硬性セメント結合剤と、最低１種の粒質と、水と、高性能ＡＥ減水剤と、請求項１に記載の式（Ｉ）のハロゲン不含四級アミン化合物を含む水性組成物とを含む、セメント組成物。
【請求項１２】
セメント組成物が、該セメント組成物の総重量に基づき０．００５重量％から２．５重量％までの式（Ｉ）の活性のハロゲン不含四級アミン化合物成分を含む。
【請求項１３】
高性能ＡＥ減水剤と、請求項１に記載の式（Ｉ）のハロゲン不含四級アミン化合物を含む水性組成物とを含む、粘土を不活性化するために有用な混合物。
【請求項１４】
請求項１に記載の式（Ｉ）のハロゲン不含四級アミン化合物を含む水性組成物を含む、容器。
【請求項１５】
（ａ）顔料と、（ｂ）場合によっては、水、有機溶媒及びそれらの組合せから選択される担体と、（ｃ）請求項１に記載の式（Ｉ）のハロゲン不含四級アミン化合物を含む水性組成物と、ｄ）場合によっては樹脂と、ｅ）場合によっては、可塑剤、表面調整剤、ＵＶ阻害剤、光安定化剤、抗酸化剤、アンチブロッキング剤、消泡又は泡消し剤、粘度調整剤、蝋、界面活性剤、レベリング剤及び殺生物剤を含む場合がある他の添加物とを含む、顔料分散系。
【請求項１６】
前記顔料が、有機顔料、無機顔料、カーボンブラック顔料又はそれらの混合物である、請求項１５に記載の顔料分散系。
【請求項１７】
顔料を請求項１に記載の式（Ｉ）のハロゲン不含四級アミン化合物を含む水性組成物と接触させる工程を含む、顔料分散系の安定化方法。
【発明の詳細な説明】
【技術分野】
【０００１】
本開示は、ハロゲン不含四級アミン化合物を含む水性組成物、並びに、セメント組成物中の粘土の不活性化並びに顔料分散系の分散性、流動性及び保存安定性の改良におけるこうした水性組成物の使用に向ける。
【背景技術】
【０００２】
関連出願への交差引用
本出願は米国仮出願第６２／３５８，７２０号、２０１６年７月６日出願に対する優先権を主張する。示す願は引用することにより本明細書に組み込む。
【０００３】
連邦が支援する研究又は開発に関する声明
該当しない。
【０００４】
重大な研究は、セメント組成物中の粘土を不活性化し及び顔料分散系を安定化するための化合物及び方法を開発することに集中してきた。例えば、結合剤（例えば石膏、硫酸カルシウム、石灰、セメント）を含むセメント組成物中で、結合剤スラリーの水分含量を低下させるために高性能ＡＥ減水剤を添加することが既知である。粘土のような吸着性不純物もまたセメント組成物中に存在するため、高性能ＡＥ減水剤は粘土の表面で吸着され、及び／又は、粘土を構成するシート間に挿入される場合があり、それにより高性能ＡＥ減水剤の過剰の適用量を必要とし、それが今度はセメント組成物の圧縮強さの低下、ひび割れ及び耐久性につながる場合がある。従って粘土の不活性化剤を添加することが必要である。
【０００５】
粘土を不活性化するためのポリエチレングリコールのような犠牲化合物又は四級アミンのような無機若しくは有機陽イオンの添加を論考する特許文献１及び特許文献２；粘土を不活性化するための四級アミンのような陽イオン性化合物の使用を開示する特許文献３；並びに粘土を不活性化するためにポリ塩化ジアリルジメチルアンモニウムのような四級アンモニウム基を含む化合物を利用する特許文献４を含む数件の刊行物がこの問題を取り扱っている。しかしながら、これら化合物は通常、仕上げたセメント又はコンクリート構造中で腐食の問題を引き起こす場合がある塩化物を含む。
【０００６】
顔料分散系に関して、顔料粒子は溶解するよりむしろ分散し、及び従って顔料をそれらの遭遇する媒体で相溶化するための分散剤を必要とする。こうした分散剤のための主要な機能／要件は、操作中の顔料粒子の凝集／沈降／凝離を予防すること、及び必要とする顔料負荷で媒体の流動性を維持することを含む。これに対処するため、特許文献５、特許文献６及び特許文献７に説明する顔料の断片を含む化合物を利用する。加えて、例えば：特許文献８に説明するトリエチレングリコールナフテネート；特許文献９及び特許文献１０に説明するＡＢブロック重合体及び共重合体；並びに特許文献１１に説明するポリアリルアミン及びそれらの誘導体を含む、顔料粒子の表面上に化学的に又は物理的に吸着する場合がある化合物を使用する。
【０００７】
これら従来技術の化合物にもかかわらず、製造することが容易であり並びにセメント組成物中の粘土の影響を軽減し及び顔料粒子を含む分散系を安定化するのに使用する場合がある、新たな、用途の広い化合物を開発する必要性が存在する。
【先行技術文献】
【特許文献】
【０００８】
【特許文献１】米国特許第６，３５２，９５２号明細書
【特許文献２】米国特許第６，６７０，４１５号明細書
【特許文献３】米国特許公開第２００７／０２８７７９４号明細書
【特許文献４】日本国特許第２００６−４５０１０号明細書
【特許文献５】米国特許第７，３７７，９７４号明細書
【特許文献６】米国特許第７，６８６，８８３号明細書
【特許文献７】米国特許第９，２４４，３２６号明細書
【特許文献８】欧州特許第０６１２８２１Ｂ１号明細書
【特許文献９】米国特許第６，１８７，８５４号明細書
【特許文献１０】米国特許第７，６７４，８４３号明細書
【特許文献１１】米国特許第５，７６０，２５７号明細書
【発明の概要】
【０００９】
本開示はポリカルボン酸で中和するハロゲン不含四級アミン化合物を含む水性組成物を提供する。一部の局面において、ポリカルボン酸は、カルボキシル基を含む不飽和単量体の重合体、又はカルボキシル基を含む不飽和単量体及びビニル若しくはオレフィンに基づく単量体の共重合体の場合がある。
【００１０】
別の局面において、ポリカルボン酸で中和するハロゲン不含四級アミン化合物を含む水性組成物にセメント組成物の構成要素を接触させる工程を含む、セメント組成物中の粘土の不活性化方法を提供する。
【００１１】
なお別の局面において、ポリカルボン酸で中和するハロゲン不含四級アミン化合物を含む水性組成物に顔料を接触する工程を含む顔料分散系中の顔料の相溶化方法を提供する。
【００１２】
なお他の局面において、ポリカルボン酸で中和するハロゲン不含四級アミン化合物を含む水性組成物を含むセメント組成物及び顔料分散系を提供する。
【発明を実施するための形態】
【００１３】
以下の用語は以下の意味を有するものとする。
【００１４】
「ハロゲンを含まない」という用語は、化合物又は組成物に関して使用する場合、該化合物又は組成物がフッ素、塩素、臭素及び／又はヨウ素の元素を含まないことを意味する。
【００１５】
「水性組成物」という用語は、該組成物が最低０．５％、１％、５％、１０％、２０％、３０％又は４０重量％の水を含むことを意味する。一部の局面において、それは、例えば最低５０％、６０％、７０％、８０％、９０％、９５％又はなお最低９９重量％の水のようなより多量の水を含む場合がある。
【００１６】
「含む（こと）（ｃｏｍｐｒｉｓｉｎｇ）」という用語及びその派生語は、本明細書に開示しようとしなかろうといかなる付加的な成分、工程又は処置の存在も排除することを意図しない。いかなる疑いも回避するため、「含む（こと）（ｃｏｍｐｒｉｓｉｎｇ）」という用語の使用により本明細書で主張する全部の組成物は、逆に述べない限り、いかなる付加的な添加物又は化合物も含む場合がある。対照的に、「より本質的になる（こと）」という用語は、本明細書に出現する場合、作動可能性に不可欠でないものを除くいかなる他の成分、工程又は処置もいかなる後続する引用の範囲から排除し、及び、「からなる（こと）」という用語は、使用する場合、具体的に輪郭を描かれ又は列挙しないいかなる成分、工程又は手順も排除する。「又は（若しくは、或いは）（ｏｒ）」という用語は、別の方法で述べない限り、列挙するメンバーを個別にならびにいずれかの組合せで指す。
【００１７】
冠詞「ある（ａ）」及び「ある（ａｎ）」は、該冠詞の文法上の目的語の１つ以上（すなわち最低１つ）を指すのに本明細書で使用する。例として、「ある溶媒（ａ  ｓｏｌｖｅｎｔ）」は１種以上の溶媒を意味する。
【００１８】
「一局面において」、「一局面によると」などの句は、全般として、該句の後に続く特定の特徴、構造又は特性を本開示の最低一局面に含み、及び本開示の１個以上の局面に含む場合があることを意味する。重要なことには、こうした句は必ずしも同一の局面を指さない。
【００１９】
本明細が、ある成分又は特徴を含み又はある特性を有する「場合がある（ｍａｙ）」、「できる（ｃａｎ）」「できた（ｃｏｕｌｄ）」又は「かもしれない（ｍｉｇｈｔ）」と述べる場合、その特定の成分又は特徴を含み又は前記特性を有することは必要ではない。
【００２０】
その酸の形態での化合物の特定の説明（すなわち「ポリカルボン酸」）は、文脈が許容する場合、前記塩の形態（すなわち「ポリカルボン酸塩」）を含むと理解されるものとする。
【００２１】
「有効物質（ａｃｔｉｖｅ）」という用語は、組成物中で有益性、例えば粘土を不活性化する有益性及び／又は顔料を分散する有益性を送達することが可能な物質を意味する。
【００２２】
本明細書で使用する「セメント」及び「セメント組成物」という用語は、ペーストと、モルタルと、油井接合グラウトを含むが、これらに限らないグラウトと、コンクリート組成物とを指し、それらの全部が水硬性セメント結合剤を含む。「ペースト」、「モルタル」及び「コンクリート」という用語は専門用語である：ペーストは水硬性セメント結合剤（通常、しかし排他的にでなく、ポルトランドセメント、メーソンリーセメント又はモルタルセメント、並びに石灰石粉末、消石灰、フライアッシュ、高炉スラグ及びシリカフューム又はこうしたセメントに普遍的に含む他の物質もまた含む場合があり）並びに水から構成する混合物であり；「モルタル」は砂のような細骨材を付加的に含むペーストであり；ならびに「コンクリート」は砕石又は礫のような粗骨材を付加的に含むモルタルである。セメント組成物は、必要とする量のある種の物質、例えば所望のセメント質組成物を作成するために適切な水硬性セメント結合剤、水並びに細及び／又は粗骨材を混合することにより形成する場合がある。
【００２３】
本開示で使用する「粘土」という用語は、こうした粘土を含む骨材を含むセメント又はコンクリート中に存在する場合にポリカルボキシレート分散剤のような高性能ＡＥ減水剤を吸収するか、そうでなければそれらの適用量効率を低下させる、砂骨材中に含む場合がある無機物質を含む。こうした粘土は、スメクタイト、モンモリロナイト、ベントナイト、イライト、高陵石、緑泥石又はヘクトライト粘土としばしば同定される、膨潤、吸収粘土であると典型的にみなされる２：１粘土を含む場合がある。火山灰及び無定形粘土もまた、本用語が本明細書で使用する際に「粘土」の定義内とみなされる吸収型物質中に含むこともまた企図している。
【００２４】
「ポリカルボン酸塩分散剤」という用語は当該技術分野で既知のカルボン酸／カルボン酸塩型分散剤を指す。これらはオキシアルキレンを含む減水剤又はＥＯ／ＰＯ重合体高性能ＡＥ減水剤ともまた称する場合がある。ポリカルボン酸塩重合体はオキシアルキレン又は「ＥＯ／ＰＯ」構成要素を有し、並びにバックボーン中及び／又はペンダント基中に配置するＥＯ／ＰＯ構成要素を有する「櫛」重合体を含む。ＥＯ／ＰＯ重合体は、米国特許第５，３９３，３４３号明細書に教示するイミド化したアクリル重合体又はその共重合体であることが最もしばしばみられる。ポリカルボン酸塩分散剤及び粘土を有する骨材との
それらの使用は、米国特許第６，３５２，９５２号明細書及び同第６，６７０，４１５号明細書（それらの内容は引用することにより本明細書に組み込まれる）に論考する。
【００２５】
「高性能ＡＥ減水剤」は、ポリカルボン酸塩分散剤に加えて：ポリナフタレンスルホネートと普遍的に呼ぶナフタレン及びホルムアルデヒドの重縮合物のスルホン塩又はナフタレンに基づくさらなる高性能ＡＥ減水剤；メラミンに基づく高性能ＡＥ減水剤と普遍的に呼ぶメラミン及びホルムアルデヒドの重縮合物のスルホン塩；リグノスルホネート；並びにポリアクリル酸もまた含む場合がある。
【００２６】
「粒質」は、０より大きいないし１２５ｍｍの平均径をもつ一組の鉱物粒子を含むことを意味する。それらの直径に依存して、粒質は以下の６ファミリー：充填剤、風成砂、砂、砂礫混合物、粗粒及び砂利（ＸＰ  Ｐ  １８−５４５基準）の１に分類する。最も使用する粒質は以下である：
−２ｍｍ未満の直径を有しかつ該粒質の最低８５％が１．２５ｍｍ未満の直径を有し及び該粒質の最低７０％が０．０６３ｍｍ未満の直径を有する充填剤、
−０と４ｍｍの間で構成する直径をもつ砂（１３−２４２基準において直径は６ｍｍまでの範囲にある場合があり）、
−６．３ｍｍ以上の直径をもつ砂礫混合物、
−２ｍｍと６．３ｍｍの間で構成する直径をもつ粗粒。
（砂は従って粒質の定義中に含まれる。充填剤はとりわけ石灰石又はドロマイト起源のものの場合がある。）
【００２７】
「鉱物添加物（ｍｉｎｅｒａｌ  ａｄｄｉｔｉｏｎ）」は、ある種の特性を改良するため又は特定の特性をそれに与えるためにコンクリート中で使用する微粉鉱物物質を意味することを意味する。
【００２８】
「粘土の不活性化」などの用語は、本開示に従い、セメント組成物中、とりわけ高性能ＡＥ減水剤を含むセメント組成物中の粘土の存在による悪影響の少なくとも部分的中和を示すように理解されるべきである。
【００２９】
一局面によると、本開示は、一般式（Ｉ）
［Ｒ１Ｒ２Ｒ３Ｒ４Ｎ＋］ｎ［Ｘ−］ｎ        （Ｉ）
を有するハロゲン不含四級アミン化合物を含む水性組成物を提供し、
式中、Ｒ１、Ｒ２、Ｒ３及びＲ４は、独立に、１個若しくはそれ以上のヒドロキシル基で場合によっては置換する場合がある２５個を超えない炭素原子を有する直鎖状、分枝状若しくは環状、飽和若しくは不飽和の炭化水素鎖を表すか、又は、式中Ｒ１、Ｒ２及びＲ３は一緒に結合してそれらを有する窒素原子を含む環を形成し；
ｎは１に等しい又はより大きい整数かつ３０，０００の数平均の上限であり；並びに
Ｘはその提供体化合物（ｐｒｏｖｉｄｅｒ  ｃｏｍｐｏｕｎｄ）がポリカルボン酸である対陰イオンである。
【００３０】
一部の局面において、Ｒ１、Ｒ２、Ｒ３及びＲ４は、独立に、１個若しくはそれ以上のヒドロキシル基で場合によっては置換する場合がある２０個を超えない炭素原子を有する直鎖状若しくは分枝状飽和炭化水素鎖を表する場合があるか、又は、別の局面において、Ｒ１、Ｒ２、Ｒ３及びＲ４は、独立に、１個若しくはそれ以上のヒドロキシル基で場合によっては置換する場合がある１０個を超えない炭素原子を有する直鎖状若しくは分枝状炭化水素鎖を表する場合がある。
【００３１】
Ｒ１Ｒ２Ｒ３Ｒ４Ｎ＋基の例は、テトラメチルアンモニウム、テトラエチルアンモニウム、テトラプロピルアンモニウム、テトラ−ｎ−ブチルアンモニウム、エチルトリメチル
アンモニウム、プロピルトリメチルアンモニウム、セチルトリメチルアンモニウム、テトラデシルトリメチルアンモニウム、１，６−ヘキサメチレンビス（トリメチルアンモニウム）、デカメチレン−ビス−（トリメチルアンモニウム）、（２−ヒドロキシエチル）トリメチルアンモニウム、（２−ヒドロキシエチル）トリエチルアンモニウム、（２−ヒドロキシエチル）トリプロピルアンモニウム、（２−ヒドロキシエチル）トリ−ｎ−ブチルアンモニウム、（２−ヒドロキシエチル）メチルジエチルアンモニウム、（２−ヒドロキシプロピル）トリメチルアンモニウム、（２−ヒドロキシプロピル）トリエチルアンモニウム、（３−ヒドロキシプロピル）トリメチルアンモニウム、（３−ヒドロキシプロピル）トリエチルアンモニウム、（４−ヒドロキシブチル）トリメチルアンモニウム、（４−ヒドロキシブチル）トリエチルアンモニウム、ジアリルジメチルアンモニウム、ビス（２−ヒドロキシエチル）ジメチルアンモニウム、ビス（２−ヒドロキシエチル）ジエチルアンモニウム、ビス（２−ヒドロキシプロピル）ジメチルアンモニウム、ビス（２−ヒドロキシプロピル）ジエチルアンモニウム、トリス（２−ヒドロキシエチル）メチルアンモニウム、トリス（２−ヒドロキシエチル）エチルアンモニウム、トリス（２−ヒドロキシプロピル）メチルアンモニウム、トリス（２−ヒドロキシプロピル（ｈｙｄｒｏｘｐｒｏｐｙｌ））エチルアンモニウム、トリス（２−ヒドロキシエチル）オクタデシルアンモニウム、テトラキス（ヒドロキシメチル）アンモニウム、テトラキス（メトキシメチル）アンモニウム、テトラキス（２−ヒドロキシエチル）アンモニウム及びテトラキス（２−ヒドロキシプロピル）アンモニウムを含むが、これらに限らない。
【００３２】
別の局面において、各ｎは、独立に、１より大きい整数及び３０，０００限界の数平均の上限の場合がある。なお他の局面において、ｎ（又は各ｎが独立に）は１０より大きい、又は一部の例において５０より大きい、一方なお他の例において１００より大きい整数の場合がある。他の局面において、ｎ（又は各ｎが独立に）の数平均の上限は、１４，０００、又は他の例において１２，０００、又は一部の例において１０，０００、一方なお他の例において７５００の場合がある。
【００３３】
別の局面によると、ポリカルボン酸はカルボキシル基を含む不飽和単量体の重合体の場合がある。こうした不飽和単量体の例は、アクリル酸、（メタ）アクリル酸、マレイン酸、フマル酸及びイタコン酸を含むが、これらに限らない。
【００３４】
別の局面において、ポリカルボン酸は、カルボキシル基を含む不飽和単量体及びビニル又はオレフィンに基づく単量体の共重合体の場合がある。こうしたビニル又はオレフィンに基づく単量体は、（メタ）アクリルエステル、（メタ）アクリロニトリル、（メタ）アクリルアミド、酢酸ビニル、塩化ビニル、スチレン、エチレン、プロピレン、ブテン、ブタジエン、ジシクロペンタジエン、エチリデンノルボルネン及びメチレンノルボルネンを含むが、これらに限らない。
【００３５】
ポリカルボン酸の特定の例は、ポリアクリル酸、ポリ（メタ）アクリル酸、（メタ）アクリルアミド−（メタ）アクリル酸共重合体、（メタ）アクリル酸メチル−（メタ）アクリル酸共重合体、（メタ）アクリロニトリル−（メタ）アクリル酸共重合体、エチレン−（メタ）アクリル酸共重合体、エチレン−プロピレン−（メタ）アクリル酸共重合体、エチレン−（メタ）アクリル酸エチル−（メタ）アクリル酸共重合体、酢酸ビニル−（メタ）アクリル酸共重合体、スチレン−（メタ）アクリル酸共重合体、ブタジエン−（メタ）アクリロニトリル−（メタ）アクリル酸共重合体、スチレン−無水マレイン酸共重合体、スチレン−無水マレイン酸−（メタ）アクリル酸共重合体、スチレン−フマル酸共重合体、スチレン−フマル酸−（メタ）アクリル酸共重合体、スチレン−イタコン酸共重合体又はスチレン−イタコン酸−（メタ）アクリル酸共重合体を含むが、これらに限らない。
【００３６】
別の局面において、ポリカルボン酸は最低５０００、別の局面において最低６０００、
なお他の局面において最低７０００、一方なお他の局面において最低１０，０００の重量平均分子量を有する場合がある。なおさらなる局面において、ポリカルボン酸はせいぜい２，０００，０００、他の局面においてせいぜい１，０００，０００、さらなる局面においてせいぜい１，０００，０００、及びなおさらなる局面においてせいぜい７５０，０００並びになお他の局面においてせいぜい５００，０００の重量平均分子量を有する場合がある。特定の一局面によると、ポリカルボン酸は３０００と２，０００，０００の間、さらなる局面において５０００と１，０００，０００の間、他の局面において６０００と７５０，０００の間、なお他の局面において７０００と５００，０００の間、一方なお他の局面において１０，０００と１００，０００の間の重量平均分子量を有する場合がある。
【００３７】
別の局面によると、水性組成物は、式（Ｉ）を有するハロゲンを含まない四級化合物を該水性組成物の総重量に基づき最低０．０１重量％、若しくは最低２重量％、若しくは最低３重量％、若しくは最低４重量％、若しくは最低５重量％、若しくは最低１０重量％、若しくは最低１５重量％、若しくは最低２０重量％又はなお最低２５重量％の量で含む場合がある。別の局面において、水性組成物は、式（Ｉ）を有するハロゲン不含四級アミン化合物を該水性組成物の総重量に基づきせいぜい９９重量％、若しくはせいぜい５０重量％、若しくはせいぜい４９重量％、若しくはせいぜい４８重量％、若しくはせいぜい４７重量％、若しくはせいぜい４５重量％、若しくはせいぜい４０重量％、若しくはせいぜい３５重量％、若しくはせいぜい３０重量％又はなおせいぜい２５重量％の量で含む場合がある。なお別の局面において、水性組成物は、式（Ｉ）を有するハロゲン不含四級アミン化合物を該水性組成物の総重量に基づき０．０１重量％ないし９９重量％の間、若しくは０．５重量％ないし５０重量％の間、若しくは１重量％と４５重量％の間、若しくは５重量％と４０重量％の間、若しくは１０重量％と３７．５重量％の間、若しくは１５重量％と３５重量％の間又はなお２０重量％と３０重量％の間の量で含む場合がある。別の局面において、水性組成物は、式（Ｉ）を有するハロゲン不含四級アミン化合物を該水性組成物の総重量に基づき１５重量％ないし５０重量％の間、若しくは２０重量％ないし５０重量％の間又はなお２５重量％ないし５０重量％及びなお３５重量％ないし５０重量％の量で含む場合がある。
【００３８】
該組成物は水性製剤として製造されるため、それらはいずれかの適切な容器（ｖｅｓｓｅｌ）又は容器（ｃｏｎｔａｉｎｅｒ）内で容易に製造される場合がある。成分を混合する順序はとりわけ重要ではなく、一般に多様な成分を連続して、又は、全部を一度に添加する場合がある。従って、前記水性組成物は：（ｉ）最初に化合物の四級アミン部分を水中で合成し、次いでポリカルボン酸を添加すること；又は（ｉｉ）化合物の四級アミン部分をポリカルボン酸の存在下で合成すること；又は（ｉｉｉ）化合物の四級アミン部分をポリカルボン酸の一部分の存在下で合成し、次いでポリカルボン酸の残存する部分を追加することにより製造する場合がある。
【００３９】
一旦配合された後は、水性組成物を鋼、スズ又はアルミニウム製缶、プラスチック又はガラス製瓶及び紙又は段ボール容器のような多様な容器中に包装される場合がある。
【００４０】
式（Ｉ）を有するハロゲン不含四級アミン化合物を含む水性組成物が多様な応用で有用であることが驚くべきことに見出された。例えば、一局面において、それを粘土がセメント組成物中で有する悪影響を阻害するために使用する場合がある。具体的には、式（Ｉ）のハロゲン不含四級アミン化合物は、粘土の膨潤を阻害するために有用であることが見出されており、従ってセメント組成物中で使用する高性能ＡＥ減水剤の吸着及び封入を予防又は阻害する。従って、式（Ｉ）のハロゲン不含四級アミン化合物を含む水性組成物は、粘土によるセメント組成物の流動性の低下を低減又は抑制さえもする可能性を生じさせる。一般に、本開示のハロゲン不含四級アミン化合物を含む水性組成物は、セメント組成物に添加する場合に最低６０分、若しくはなお最低９０分、又はなおさらに最低１２０分の
期間にわたりセメント組成物の流動性の低下を抑制する可能性を生じる場合がある。
【００４１】
従って、一局面において、セメント組成物の構成要素の１種を式（Ｉ）のハロゲン不含四級アミン化合物を含む水性組成物と接触させる工程を含む、セメント組成物中の粘土の不活性化方法を提供する。こうした構成要素の例は、水硬性セメント結合剤、粒質及び／又は礫、セメント組成物の製造中に使用する鉱物添加物又は混合物（高性能ＡＥ減水剤、抗空気抗力添加物（ａｎｔｉ−ａｉｒ−ｄｒａｇ  ａｄｄｉｔｉｖｅ）及び／又は流動化剤のような）を含む場合がある。
【００４２】
一般に、不活性化すべき粘土は、粒質から、とりわけ砂及び／又は充填剤から生じる。一部の例において、水硬性セメント結合剤は粘土もまた含む。これは、とりわけ、石灰を含むＣＥＭ  ＩＩ／Ａ−Ｌ、Ａ−ＬＬ、Ｂ−Ｌ又はＢ−ＬＬセメント及びＣＥＭ  ＩＶ又はＶ  Ａ若しくはＢのようなポゾランを含むセメントの場合である。
【００４３】
別の局面によると、本開示は、水硬性セメント結合剤、最低１種の粒質、水、高性能ＡＥ減水剤を含み、式（Ｉ）のハロゲン不含四級アミン化合物を含む水性組成物をさらに含む、セメント組成物を提供する。該セメント組成物は、１種より多い粒質例えば砂及び充填剤を含む場合がある。一局面において、セメント組成物は充填剤、とりわけ石灰石充填剤を含む。別の局面において、セメント組成物は最低１種の鉱物添加物及び／又は抗空気抗力添加物若しくは消泡剤をさらに含む。
【００４４】
一般に、セメント組成物は、該セメント組成物の総重量に基づき、０．００５重量％から２．５重量％まで、とりわけ０．０１重量％から２重量％まで、又は０．０５重量％から１．５重量％までの活性物質（ａｃｔｉｖｅｓ）すなわち式（Ｉ）のハロゲン不含四級アミン化合物成分を含む場合がある。
【００４５】
別の局面によると、本開示は、セメント組成物又はセメント組成物の１種の構成要素を式（Ｉ）のハロゲン不含四級アミン化合物を含む水性組成物と混合する工程を含む、セメント組成物の製造方法を提供する。
【００４６】
式（Ｉ）のハロゲン不含四級アミン化合物を含む水性組成物は、実際に、該セメント組成物を形成するために他の構成要素と接触する前にセメント組成物、又は、代替においてはその構成要素の１種と混合される場合がある。１種の式（Ｉ）のハロゲン不含四級アミン化合物を含む水性組成物とセメント組成物又はその構成要素のハロゲン不含四級アミン化合物混合は、例えば採石場、コンクリート製造装置中、又はモルタルの製造中に実施される場合がある。
【００４７】
なお別の局面において、式（Ｉ）のハロゲン不含四級アミン化合物を含む水性組成物を、この混合物をセメント組成物中に導入する前に高性能ＡＥ減水剤と混合する。従って、本開示は、式（Ｉ）のハロゲン不含四級アミン化合物を含む水性組成物を高性能ＡＥ減水剤と混合して混合物を形成する工程、並びにその後得た混合物を最低１種の粒質、水硬性セメント結合剤及び水と混合する工程を含む、前述のセメント組成物の製造方法にもまた関する。
【００４８】
従って、高性能ＡＥ減水剤及び式（Ｉ）のハロゲン不含四級アミン化合物を含む水性組成物を含む粘土を不活性化するために有用な混合物もまた提供する。別の局面において、高性能ＡＥ減水剤、及び消泡剤（ａｎｔｉｆｏａｍｉｎｇ  ａｇｅｎｔ）又は泡消し剤（ｄｅｆｏａｍｅｒ）を含む又は含まない式（Ｉ）のハロゲン不含四級アミン化合物を含む水性組成物を含む、粘土を不活性化するために有用な混合物を提供する。
【００４９】
式（Ｉ）のハロゲン不含四級アミン化合物が、水系及び溶媒が運ぶ系の双方においてカーボンブラックのような顔料の分散性を改良することが可能であることもまた、驚くべきことに見出された。それが、室温及び５０℃の双方で時間の持続する期間にわたり、高顔料濃度でさえ顔料濃縮物／着色剤中で流動性を維持することもまた、驚くべきことに見出された。
【００５０】
従って：（ａ）顔料；（ｂ）場合によっては、水、有機溶媒及びそれらの組合せから選択する担体；並びに（ｃ）式（Ｉ）のハロゲン不含四級アミン化合物を含む水性組成物を含む顔料分散系もまた提供され；一方、一部の局面において、（ｄ）場合によっては樹脂；並びに（ｅ）場合によっては、可塑剤、表面調整剤、ＵＶ阻害剤、光安定化剤、抗酸化剤、アンチブロッキング剤、消泡（ａｎｔｉｆｏａｍｉｎｇ）又は泡消し剤（ｄｅｆｏａｍｉｎｇ  ａｇｅｎｔ）、粘度調整剤、蝋、界面活性剤、レベリング剤及び殺生物剤を含むが、これらに限らない、他の添加物が存在する場合がある。
【００５１】
一局面において、顔料分散系の顔料は、有機顔料、無機顔料、カーボンブラック顔料（例えばファーネスブラック、導電性カーボンブラック顔料）、体質顔料、腐食阻害性顔料；及びそれらの混合物から選択される場合がある。
【００５２】
有機顔料の例は、ペリレン、フタログリーン、フタロブルー、ニトロソ顔料、マノアゾ（ｍａｎｏａｚｏ）顔料、ジアゾ顔料、ジアゾ縮合顔料、塩基性染料顔料、アルカリブルー顔料、ブルーレーキ顔料、フロキシン顔料、キナクリドン顔料、アシッドイエロー１及び３のレーキ顔料、カルバゾールジオキサジンバイオレット顔料、アリザリンレーキ顔料、バット顔料、フタロキシアミン顔料、カルミンレーキ顔料、テトラクロロイソインドリノン顔料及びそれらの混合物を含むが、これらに限らない。
【００５３】
顔料分散系中に存在する場合がある無機顔料は、例えば、二酸化チタン、導電性二酸化チタン、並びに鉄酸化物（例えば赤色酸化鉄、黄色酸化鉄、黒色酸化鉄及び透明酸化鉄）を含む。
【００５４】
体質顔料は、シリカ、粘土、並びに硫酸カルシウム及び硫酸バリウムのようなアルカリ土類金属硫酸塩を含むが、これらに限らない。
【００５５】
顔料分散系は、リン酸アルミニウム及びカルシウム改質シリカのような腐食阻害性顔料もまた含む場合がある。
【００５６】
顔料のより具体的な例は、ピグメントブラック７、ピグメントブルー１５、１５：１、１５：３、１５：４、１５：６及び６０、ピグメントグリーン７及び３６、ピグメントレッド９、４８、４９、５２、５３、５７、９７、１２２、１４４、１４６、１４９、１６６、１６８、１７７、１７８、１７９、１８５、２０６、２０７、２０９、２２０、２２１、２３８、２４２、２５４及び２５５、ピグメントバイオレット１９、２３、２９、３０、３７、４０及び５０、ピグメントイエロー１２、１３、１４、１７、２０、２４、７４、８３、８６、９３、９４、９５、１０９、１１０、１１７、１２０、１２５、１２８、１３７、１３８、１３９、１４７、１４８、１５０、１５１、１５４、１５５、１６６、１６８、１８０及び１８５、並びにピグメントオレンジ１３、３６、３７、３８、４３、５１、５５、５９、６１、６４、７１及び７４を含むカラーインデックスの一般名により表される。加えて、カーボンブラックについて、中性、酸性及び塩基性カーボンブラックの全部を使用する場合がある。
【００５７】
顔料は、該顔料分散系の総重量に基づき最低０．５重量％、若しくは最低５重量％、及び／又は最低１０重量％の量で顔料分散系中に存在する場合がある。顔料は、該顔料分散
系の総重量に基づき９０重量％未満、若しくは５０重量％未満、又は２０重量％未満の量で顔料分散系中に存在する場合もある。
【００５８】
有機溶媒の例は、存在する場合、キシレン、トルエン、アルコール（例えばメタノール、エタノール、ｎ−プロパノール、イソプロパノール、ｎ−ブタノール、ｓｅｃ−ブチルアルコール、ｔｅｒｔ−ブチルアルコール、イソブチルアルコール、フルフリルアルコール及びテトラヒドロフルフリルアルコール）、ケトン又はケトアルコール（例えばアセトン、メチルエチルケトン及びジアセトンアルコール）、エーテル（例えばジメチルエーテル及びメチルエチルエーテル）、環状エーテル（例えばテトラヒドロフラン及びジオキサン）、エステル（例えば酢酸エチル、乳酸エチル、炭酸エチレン及び炭酸プロピレン）、多価アルコール（例えばエチレングリコール、ジエチレングリコール、トリエチレングリコール、プロピレングリコール、テトラエチレングリコール、ポリエチレングリコール、グリセロール、２−メチル−２，４−ペンタンジオール及び１，２，６−ヘキサントリオール）、アルキレングリコールのヒドロキシ官能エーテル（例えばブチル２−ヒドロキシエチルエーテル、ヘキシル２−ヒドロキシエチルエーテル、メチル２−ヒドロキシプロピルエーテル及びフェニル２−ヒドロキシプロピルエーテル）、窒素を含む環状化合物（例えばピロリドン、Ｎ−メチル−２−ピロリドン及び１，３−ジメチル−２−イミダゾリジノン）、並びにイオウを含む化合物（例えばチオグリコール、ジメチルスルホキシド及びテトラメチレンスルホン）を含むが、これらに限らない。
【００５９】
顔料分散剤中に存在する式（Ｉ）の活性のハロゲン不含四級アミン化合物の量は、前記顔料分散系の総重量に基づき最低０．１重量％、若しくは最低０．５重量％又は最低１重量％の量の場合がある。顔料分散系中に存在する式（Ｉ）顔料の活性のハロゲン不含四級アミン化合物の量は、前記顔料分散系の総重量に基づき２５重量％未満又は１５重量％未満の量である場合もある。一部の局面において、顔料分散系中に存在する式（Ｉ）の活性のハロゲン不含四級アミン化合物の量は、該顔料分散系の総重量に基づき０．１重量％から２５重量％まで、若しくは０．５重量％から１５重量％まで、若しくは０．７５重量％から５重量％まで又は１重量％から２．５重量％までの場合がある。
【００６０】
別の局面において、顔料分散系は、顔料及び式（Ｉ）の活性のハロゲン不含四級アミン化合物を、１：２０から１０：１まで、若しくは１：５から５：１まで又はなお１：２から２：１までの式（Ｉ）の活性のハロゲン不含四級アミン化合物対顔料の重量比で含む。特定の一局面において、顔料分散系は、顔料及び式（Ｉ）の活性のハロゲン不含四級アミン化合物を１：５から１：１５までの式（Ｉ）の活性のハロゲン不含四級アミン化合物対顔料の重量比で含む。
【００６１】
顔料分散系は当業者に既知である方法により製造される場合がある。こうした既知の方法は、典型的に、ボールミル又は媒体ミル（例えばサンドミル）のようなエネルギー集約型混合又は研削手段の使用を含む。
【００６２】
一局面において、該顔料分散系を被膜組成物の製造で使用する場合がある。着色した被膜組成物を形成するため、顔料分散系は、典型的に、既知の樹脂、架橋剤、流動制御剤のような添加物及び付加的な溶媒と一緒に混合される。本開示の顔料分散系を組み込む場合がある被膜組成物は、例えば、液体噴霧、浸漬及び流し塗下塗剤、下塗（すなわち色及び透明（ｃｏｌｏｒ−ｐｌｕｓ−ｃｌｅａｒ）下塗／透明塗装系）及び仕上塗組成物、並びに電着塗装可能な被膜組成物を含む。
【００６３】
顔料分散系は多様な印刷インク及びインクジェットインク中で使用される場合もある。その発色現象での定着性を付与するため、樹脂を組み込む場合もある。使用可能な樹脂の例は、石油樹脂、カゼイン、セラック、ロジン変性マレイン酸樹脂、ロジン変性フェノー
ル樹脂、ニトロセルロース、酢酸酪酸セルロース、環化ゴム、塩化ゴム、酸化ゴム、塩酸ゴム、フェノール樹脂、アルキド樹脂、ポリエステル樹脂、不飽和ポリエステル樹脂、アミノ樹脂、エポキシ樹脂、ビニル樹脂、塩化ビニル樹脂、塩化ビニリデン樹脂、塩化ビニル−酢酸ビニル樹脂、エチレン−酢酸ビニル樹脂、アクリル樹脂、メタクリル樹脂、ポリウレタン樹脂、シリコーン樹脂、フルオロカーボン樹脂、乾性油、合成乾性油、スチレン−マレイン酸樹脂、スチレン−アクリル樹脂、ポリアミド樹脂及びブチラール樹脂を含む。顔料分散系の用途に従って含む場合がある他の添加物可塑剤、表面調整剤、ＵＶ阻害剤、光安定化剤、抗酸化剤、アンチブロッキング剤、泡消し剤、粘度調整剤、蝋、界面活性剤、及びレベリング剤、殺生物剤。
【００６４】
なお別の局面において、顔料を式（Ｉ）のハロゲン不含四級アミン化合物を含む水性組成物と接触させる工程を含む顔料分散系の安定化方法を提供する。
【００６５】
実施例
【実施例１】
【００６６】
メチルジエタノールアミンを水の存在下でエチレンオキシド（ＥＯ）と反応させた。反応生成物を５０重量％水性組成物に調整した。分子量６０００のポリアクリル酸（５０重量％水性組成物）をその後使用して該組成物を中和した。最終水性組成物は該水性組成物の総重量に基づき５０有効物質重量％の量のバランス陰イオンとしてのポリアクリル酸を伴う四級アミンを含んだ。
【実施例２】
【００６７】
メチルジエタノールアミン及び分子量６０００のポリアクリル酸（５０％水性溶液）を反応器に充填した。エチレンオキシド（ＥＯ）をその後反応器に充填し、混合物と反応させた。水を添加して最終水性組成物の濃度を調整し、それは、水性組成物の総重量に基づき５０有効物質重量％の量のバランス陰イオンとしてのポリアクリル酸を伴う四級アミンを含んだ。
【実施例３】
【００６８】
２−｛［２−（２−ヒドロキシエトキシ）エチル］メチルアミノ｝エタン−１−オール及び分子量６０００のポリアクリル酸（５０％水性溶液）を反応器に充填した。エチレンオキシド（ＥＯ）をその後反応器に充填し、混合物と反応させた。水を添加して最終水性組成物の濃度を調整し、それは、水性組成物の総重量に基づき５０有効物質重量％の量のバランス陰イオンとしてのポリアクリル酸を伴う四級アミンを含んだ。
【実施例４】
【００６９】
セメント組成物における評価
モルタルフロー試験をＡＳＴＭ  Ｃ１４３７（水硬性セメントモルタルの流動性についての標準的試験法）に従って実施した。モルタル成分は：ａ）４５０ｇのポルトランドセメントＩ型、ｂ）１３５０ｇの地域の天然シリカ供給元からのＡＳＴＭ  Ｃ７７８試験砂、ｃ）５８ｍ２／ｇの測定した表面積を有するナトリウムモンモリロナイト、ｄ）高性能ＡＥ減水剤（花王株式会社から入手可能なＭＩＧＨＴＹ  ２１ＥＳ）（下で「ＰＣＥ」と称する）及びｆ）本発明の実施例１、２又は３（以下で「ＣＭＡ」と称する）を含んだ。混合物設計は、４１％水対セメント比、０．１４％高性能ＡＥ減水剤（ＰＣＥ）対セメント比、０．０８％ＣＭＡ対セメント比、０．５％粘土対砂比で設定した。対照はＣＭＡを含まなかった比較サンプルである。フロー試験の結果を下に表１に示す。
【００７０】
【表１】
2019527739.tif 000002
【００７１】
表１の結果は、砂／セメント／高性能ＡＥ減水剤／粘土から構成される対照サンプルについてのモルタルの流動性が、９分でのＣＭＡを含むサンプルについてのものと同様であったことを示す。しかしながら、対照サンプル中のモルタルの流動性は観察の３０分以内に急速に下落した。驚くことに、前述のＣＭＡを含むモルタルは最低９０分の観察時間まで流動性を保ったままであった
スランプ試験をその後ＡＳＴＭ  Ｃ１４３（水硬性セメントコンクリートのスランプについての標準的試験法）に従い実施した。モルタル成分／量は上のフロー試験について説明したものと同一であった。結果を以下の表２に示す。
【００７２】
【表２】
2019527739.tif 000003
【００７３】
本結果は、ＣＭＡを含むコンクリートについてのスランプ寿命が対照サンプルと比較して大きく延長したことを示す。
【００７４】
前記モルタルの施工性をその後、以下の等式：施工性＝スランプ＋フロー−１００を使用して計算した。結果を以下の表３に示す
【００７５】
【表３】
2019527739.tif 000004
【００７６】
表３中の結果は、従来の高性能ＡＥ減水剤を含む対照サンプルに粘土が悪影響を及ぼしたことを示す。比較して、モルタルの全体的施工性は、とりわけ発明のＣＭＡが存在した場合に３０分から９０分まで大きく改善した。
【実施例５】
【００７７】
顔料分散系における評価
実施例１、２及び３（以下で「分散剤」と称する）をペイント中の顔料分散剤として評価した。顔料濃縮物は分散剤、１５重量％顔料及び水を用いスピードミキサーカップ中で製造した。分散剤の負荷は１：１０という分散剤有効物質対顔料重量比で設定した。混合物をその後スピードミキサー中３０００ｒｐｍで３０秒間前混合した。２ｍｍガラスビーズをその後前記混合物に添加し、カラーコンセントレートを３０００ｒｐｍで３分間微粉砕した。上清着色剤をその後回収し、多様なホワイトベースペイントに色合いを付けるのに使用した。
【００７８】
色合いを付けた前記ペイントを４ミルＢＹＫ−Ｇａｒｄｎｅｒドローダウンバーを用いＢＹＫ  ＢＹＫＯコーティングチャー（ｃｏａｔｉｎｇ  ｃｈａｒ）上に降下させた。薄膜が乾燥した後に、ＢＹＫ−Ｇａｒｄｎｅｒ分光計を使用して色（色合い）強度、光沢及び摩擦安定性を評価した。ＢＹＫ  １９０分散剤を対照として使用した。試験したベースペイントは、ＰＰＧ  オリンピック  ワン屋内用セミグロスエナメル（ＰＰＧ  Ｏｌｙｍｐｉｃ  ＯｎｅＩｎｔｅｒｉｏｒ  Ｓｅｍｉ−Ｇｌｏｓｓ  Ｅｎａｍｅｌ）（ベース１−３５６８２４）、オリンピック  ワン屋内用エッグシェルエナメル（Ｏｌｙｍｐｉｃ  Ｏｎｅ  Ｉｎｔｅｒｉｏｒ  Ｅｇｇｓｈｅｌｌ  Ｅｎａｍｅｌ）（ベース１−３５６８０１）、オリンピック  ワン屋内用エッグシェルエナメル（Ｏｌｙｍｐｉｃ  Ｏｎｅ  Ｉｎｔｅｒｉｏｒ  Ｅｇｇｓｈｅｌｌ  Ｅｎａｍｅｌ）（ベース３−３５６８０６）、オリンピック  ワン屋内用フラットエナメル（Ｏｌｙｍｐｉｃ  Ｏｎｅ  Ｉｎｔｅｒｉｏｒ  Ｆｌａｔ  Ｅｎａｍｅｌ）（ベース１−３５６７９４）、ＡＣＥロイヤルタッチアルキドエナメル溶媒ベース屋内用下地塗料（ＡＣＥ  Ｒｏｙａｌ  ｔｏｕｃｈ  Ａｌｋｙｄ  Ｅｎａｍｅｌ  ｓｏｌｖｅｎｔ  ｂａｓｅｄ  ｉｎｔｅｒｉｏｒ  Ｕｎｄｅｒｃｏａｔｅｒ）（２７２Ａ１０１）、ベンジャミンムーア  リーガルセレクト  プレミアム屋内用ペイント及び下塗剤（Ｂｅｎｊａｍｉｎ  Ｍｏｏｒｅ  Ｒｅｇａｌ  Ｓｅｌｅｃｔ  Ｐｒｅｍｉｕｍ  ｉｎｔｅｒｉｏｒ  ｐａｉｎｔ＆ｐｒｉｍｅｒ）、セミグロス仕上塗料（Ｓｅｍｉ−ｇｌｏｓｓ  Ｆｉｎｉｓｈ）（ベース５５１  １Ｘ）、シャーウィン  ウィリアムス  エクストラホワイトセミグロス屋内用アクリルラテックス（Ｓｈｅｒｗｉｎ  Ｗｉｌｌｉａｍｓ  Ｅｘｔｒａ  Ｗｈｉｔｅ  Ｓｅｍｉ−ｇｌｏｓｓ  Ｉｎｔｅｒｉｏｒ  Ａｃｒｙｌｉｃ  Ｌａｔｅｘ）、Ｖａｌｓｐａｒウルトラペイント及び下塗剤屋内用セミグロス（Ｖａｌｓｐａｒ  Ｕｌｔｒａ  ｐａｉｎｔ＋ｐｒｉｍｅｒ  Ｉｎｔｅｒｉｏｒ  Ｓｅｍｉ−Ｇｌｏｓｓ）（ベースＢ  ３９１６６０）、Ｖａｌｓｐａｒウルトラペイント及び下塗剤屋内用セミグロス（Ｖａｌｓｐａｒ  Ｕｌｔｒａ  ｐａｉｎｔ＋ｐｒｉｍｅｒ  Ｉｎｔｅｒｉｏｒ  Ｓｅｍｉ−Ｇｌｏｓｓ）（３９１６６３）、Ｚｉｎｓｓｅｒ、ブルズアイホワイト色合い付け可能屋内用及び屋外用（Ｂｕｌｌｓ  Ｅｙｅ  Ｗｈｉｔｅ  ｔｉｎｔａｂｌｅ  Ｉｎｔｅｒｉｏｒ  ａｎｄ  Ｅｘｔｅｒｉｏｒ）を含んだ。試験したカーボンブラックの例は、カボットリーガル（Ｃａｂｏｔ  Ｒｅｇａｌ）６６０Ｒ、カボットモナーク（Ｃａｂｏｔ  Ｍｏｎａｒｃｈ）１３００及びエボニックデグサ  カラーブラック（Ｅｖｏｎｉｋ  Ｄｅｇｕｓｓａ  Ｃｏｌｏｕｒ  Ｂｌａｃｋ）ＦＷ  １７１を含んだ。
【００７９】
３０日安定性試験を、それぞれ室温及び５０℃で顔料着色剤に対し実施した。第３０日に、着色剤の粘度を観察し、着色剤の上清を抽出しベースペイント中に分散させた。色合いを付けたペイントを、４ミルＢＹＫ−Ｇａｒｄｎｅｒドローダウンバーを用いＢＹＫ  ＢＹＫＯコーティングチャー上に降下させた。着色剤の安定性を、第１日に作成したペイントと比較した色変化のパーセンテージとして計算した。結果は、発明の分散剤を含むカーボンブラック分散系が、双方の温度条件で第３０日に良好な流動性を維持し、安定性の結果と比較して無視できる色変化及び対照からの色変化を示したことを示した。
【００８０】
以下の表４は、参照点（すなわち１００％）として対照分散補助物質を使用する上の分散剤を含むカーボンブラック（エボニックカーボンブラック（ＥＶＯＮＩＫ  ＣＡＲＢＯ
Ｎ  ＢＬＡＣＫ）ＦＷ  １７１）着色剤からの降下したペイント（ＰＰＧオリンピック  ワン屋内用セミグロスエナメル（ＰＰＧ  Ｏｌｙｍｐｉｃ  Ｏｎｅ  Ｉｎｔｅｒｉｏｒ  Ｓｅｍｉ−Ｇｌｏｓｓ  Ｅｎａｍｅｌ）（ベース１−３５６８２４）、ＰＰＧオリンピック  ワン屋内用エッグシェルエナメル（ＰＰＧ  Ｏｌｙｍｐｉｃ  Ｏｎｅ  Ｉｎｔｅｒｉｏｒ  Ｅｇｇｓｈｅｌｌ  Ｅｎａｍｅｌ）（ベース１−３５６８０１）、ＰＰＧオリンピック  ワン屋内用フラットエナメル（ＰＰＧ  Ｏｌｙｍｐｉｃ  Ｏｎｅ  Ｉｎｅｒｉｏｒ
Ｆｌａｔ  Ｅｎａｍｅｌ）（ベース１−３５６７９４）、Ｖａｌｓｐａｒウルトラペイント及び下塗剤屋内用セミグロス（Ｖａｌｓｐａｒ  Ｕｌｔｒａ  ｐａｉｎｔ＋ｐｒｉｍｅｒ  Ｉｎｔｅｒｉｏｒ  Ｓｅｍｉ−Ｇｌｏｓｓ）（ベースＢ  ３９１６６０）、ベンジャミンムーア  リーガルセレクト  プレミアム屋内用ペイント及び下塗剤（Ｂｅｎｊａｍｉｎ  Ｍｏｏｒｅ  Ｒｅｇａｌ  Ｓｅｌｅｃｔ  Ｐｒｅｍｉｕｍ  ｉｎｔｅｒｉｏｒ  ｐａｉｎｔ＆ｐｒｉｍｅｒ）、セミグロス仕上塗料（Ｓｅｍｉ−ｇｌｏｓｓ  Ｆｉｎｉｓｈ）（ベース５５１  １Ｘ））の色強度を示すデータを提供する。ポリカルボン酸で中和する四級アミンを含む本発明の分散剤は、全般としてカーボンブラックについて優れた分散能力を示す。安定性の結果は、前記着色剤が２５℃及び５０℃での保存の１か月後にそれらの流動性及び色合いを付ける力を維持したことを示す。
【００８１】
【表４】
2019527739.tif 000005
【００８２】
本発明の多様な態様を製造及び使用することを以上に詳細に説明したとはいえ、本発明は多様な特定の状況において具現化する場合がある多くの応用可能な発明の概念を提供することを認識するべきである。本明細書で論考する特定の態様は、本発明を作成及び使用するための特定の方法を単に具体的に説明し、本発明の範囲を定めない。
【国際調査報告】
2019527739.tif 000006
2019527739.tif 000007
2019527739.tif 000008